Brevet FR3098817A1 — publié le 20210122

Description Titre de l'invention : Compositions contenant des charges ther- miquement conductrices Domaine de l'invention [0001] La présente invention concerne des compositions contenant un constituant de charge thermiquement conductrice, par exemple des compositions d'étanchéité, des compositions adhésives, des compositions 3D-imprimables, et des compositions de revêtement. Arrière-plan de l'invention [0002] Les compositions de revêtement, incluant des agents d'étanchéité et des adhésifs, sont utilisées dans une large variété d'applications pour traiter différents substrats ou pour lier ensemble deux matériaux de substrats ou plus. [0003] La présente invention concerne des compositions mono-constituantes qui contiennent des charges thermiquement conductrices. Résumé de l'invention [0004] La présente invention concerne des compositions comprenant : un polymère thermo- plastique ; une première charge thermiquement conductrice ; dans laquelle la composition présente une conductivité thermique d'au moins 1,0 W/m.K mesurée à 20°C et un courant de fuite inférieur à 0,5 mA/mm2 [0005] La présente invention concerne également des procédés de traitement d'un substrat comprenant le contact d'au moins une portion d'une surface du substrat avec une composition de la présente invention. [0006] La présente invention concerne également des substrats comprenant une surface au moins partiellement revêtue avec une couche formée d'une composition de la présente invention. [0007] La présente invention concerne également des parties thermiquement conductrices formées à partir d'une composition de la présente invention. [0008] La présente invention concerne également des assemblages de batteries comprenant une partie thermiquement conductrice formée à partir d'une composition de la présente invention. [0009] La présente invention concerne également des cartes de circuits comprenant une partie thermiquement conductrice formée à partir d'une composition de la présente invention. Brève description des dessins [0010] [fig.l] La figure 1 est une vue schématique en perspective illustrant un élément ther- miquement conducteur utilisé dans un assemblage de batterie. 2 Description détaillée de l'invention [0011] On doit comprendre dans le but de cette description détaillée que l'invention peut supposer d'autres variations et. séquences d'étapes, sauf mention contraire expressément spécifiée. De plus, à part. les exemples de fonctionnement, ou sinon autrement indiqué, tous les nombres exprimant par exemple des quantités d'ingrédients utilisés dans la description et les revendications doivent être compris comme étant modifiés dans tous les cas par le terme "environ". Par conséquent, sauf mention contraire indiquée, les paramètres numériques donnés dans la description suivante et les revendications annexées sont des approximations qui peuvent varier selon les propriétés souhaitées à obtenir par la présente invention. A tout le moins, et non pas comme un essai de limiter l'application de la doctrine d'équivalents à la portée des revendications, chaque paramètre numérique doit au moins être interprété à la lumière du nombre de chiffres significatifs cités et en appliquant des techniques d'arrondi ordinaires. [0012] Malgré le fait que les intervalles et paramètres numériques fixant le large domaine de l'invention soient des approximations, les valeurs numériques données dans les exemples spécifiques sont citées de manière aussi précise que possible. Toute valeur numérique contient cependant de manière inhérente certaines erreurs résultant nécessairement de l'écart-type trouvé dans leurs mesures de test respectives. [0013] On doit également comprendre que tout intervalle numérique cité ici a l'intention d'inclure tous les sous-intervalles incorporés ici. Un intervalle de "1 à 10" a par exemple l'intention d'inclure tous les sous-intervalles entre (et incluant) la valeur minimale de 1 citée et la valeur maximale de 10 citée, c'est-à-dire, présentant une valeur minimale supérieure ou égale à 1 et une valeur maximale inférieure ou égale à 10. [0014] Comme utilisé ici, "incluant", "contenant" et les termes semblables sont compris dans le contexte de cette demande comme étant synonyme avec "comprenant" et sont par conséquent à extrémité ouverte et n'excluent pas la présence d'éléments, matériaux, ingrédients ou étapes de procédé non décrits ou non cités supplémentaires. Comme utilisé ici, "consistant en" est compris dans le contexte de cette demande pour exclure la présence de tout élément, ingrédient ou étape de procédé non spécifié. Comme utilisé ici, "consistant essentiellement en" est compris dans le contexte de cette demande pour inclure les éléments, matériaux, ingrédients ou étapes de procédé spécifiés et "ceux qui n'affectent pas matériellement la(les) caractéristique(s) basique(s) et nouvelle(s)" de ce qui est décrit. [0015] Dans cette demande, bien qu'une référence soit faite ici à "un" polymère thermo- plastique ou "un" matériau de charge, une combinaison (c'est-à-dire une pluralité) de 3 ces constituants peut être utilisée. [0016] De plus, dans cette demande, l'utilisation de "ou" indique "et/ou" sauf indication contraire expresse, bien que "et/ou" puisse être explicitement utilisé dans certains cas. [0017] Comme utilisé ici, les termes "sur", "dessus", "appliqué sur", "appliqué dessus", "formé sur", "déposé sur", déposé dessus", et semblables indiquent formé, posé sur, déposé, ou fourni sur mais pas nécessairement en contact avec, une surface de substrat. Une composition "appliquée dessus" une surface de substrat n'exclut par exemple pas la présence d'une ou plusieurs autres couches ou films de revêtement intermédiaires d'une composition identique ou différente disposés entre la composition et la surface de substrat. [0018] Comme utilisé ici, une "composition de revêtement" fait référence à une com- position, par exemple un mélange ou une dispersion, qui est capable de produire un film, une couche, ou semblable sur au moins une portion d'une surface de substrat. [0019] Comme utilisé ici, une "composition d'étanchéité" fait référence à une composition de revêtement, par exemple un mélange ou une dispersion, qui présente l'aptitude à résister aux conditions atmosphériques et une matière particulaire, telle que l'humidité et la température et au moins partiellement bloquer la transmission de matériaux, tels que des particules, de l'eau, du carburant, et d'autres liquides et gaz. [0020] Comme utilisé ici, une "composition de remplissage d'espace" fait référence à une composition de revêtement, par exemple un mélange ou une dispersion, qui remplit un espacement entre des surfaces de transfert thermique afin d'augmenter l'efficacité de transfert thermique en comparaison à l'espacement rempli d'air. [0021] Comme utilisé ici, une "composition adhésive" fait référence à une composition de revêtement, par exemple un mélange ou une dispersion, qui forme une liaison avec un substrat lorsqu'une pression est appliquée à la composition. Une fois appliquée, la composition résiste à l'écoulement. La résistance de liaison initiale lors du contact peut être mesurée comme adhésivité selon ASTM D-3121. [0022] Comme utilisé ici, le terme "thermoplastique" fait référence à un constituant qui peut ramollir par chauffage et solidifier par refroidissement et qui n'a pas besoin de réagir avec d'autres constituants d'une composition pour fonctionner mais est présent comme un ingrédient combiné, c'est-à-dire ne forme pas un matériau thermodurcissable. [0023] Comme utilisé ici, le terme "un constituant" ou "1K" fait référence à une composition dans laquelle tous les ingrédients peuvent être prémélangés et stockés et ne réagissent pas facilement dans des conditions ambiantes ou légèrement thermiques et restent "applicables" pendant au moins 10 jours après mélange. Comme défini de plus ici, les conditions ambiantes font en général référence aux conditions de température et humidité ambiantes ou aux conditions de température et humidité que l'on trouve typiquement dans la zone dans laquelle la composition est appliquée à un substrat, par exemple, à de 20°C à 40°C et une humidité relative de 20% à 80% alors que les conditions légèrement thermiques sont des températures qui sont légèrement supérieures à la température ambiante mais sont en général inférieures à la température de durcissement de la composition (c'est-à-dire, en d'autres mots, aux conditions de température et humidité auxquelles les constituants réactifs réagiront et durciront facilement, par exemple, > 40°C et moins de 205°C à une humidité relative de 20% à 80%). Comme utilisé ici, le terme "applicable" indique que la composition est d'une viscosité qui lui permet d'être déformée et/ou façonnée sous pression manuelle et peut présenter une viscosité inférieure à une telle viscosité. [0024] Comme utilisé ici, le terme "charge thermiquement conductrice" indique une charge qui présente une conductivité thermique d'au moins 10W/rn.K, qui peut être par exemple mesurée en utilisant une méthode de source plane transitoire modifiée (conforme à ASTM D7984) avec un dispositif d'analyse de conductivité thermique TCi de C-Therm Technologies Ltd, ou peut être déterminée par des méthodes de t'ici-moreflectance du domaine temporel (time-domain thermoreflectancc methods). [0025] Comme utilisé ici, le terme "charge non-thermiquement conductrice" indique une charge qui présente une conductivité thermique inférieure à 10 W/m.K, qui peut par exemple être mesurée en utilisant une méthode de source plane transitoire modifiée (Modificd Transient Plane Source (MTPS) method) (conforme à ASTM D7984) avec un dispositif d'analyse de conductivité thermique TCi de C-Thcrm Technologies Ltd., ou peut être déterminée par des méthodes de then-norétlectance du domaine temporel. [0026] La présente invention concerne une composition mono-constituante comprenant, ou consistant essentiellement en, ou consistant en, un polymère thermoplastique et une première charge thermiquement conductrice, dans laquelle la composition présente une conductivité thermique d'au moins 1,0 W/m.K mesurée à 20°C et un courant de fuite inférieur à 0,5 mA/mm2 Comme utilisé ici, la composition "consiste essentiellement en" un polymère thermoplastique et une première charge thermiquement conductrice indique que la quantité maximale d'autres constituants (excluant une seconde, troisième, quatrième etc. charge thermiquement conductrice) est de 5% en masse ou inférieure sur la base de la masse totale de la composition. La composition peut être une composition de revêtement, telle qu'une composition d'étanchéité, une composition adhésive, une composition de remplissage d'espace, une composition 3D-imprimable, ou semblable. [0027] Comme cité ci-dessus, la composition comprend un polymère thermoplastique. Le polymère thermoplastique peut être un homopolymère ou un copolymère, tel qu'un copolymère séquence-, un copolymère statistique, un terpolymère ou des combinaisons de ceux-ci. Le thermoplastique peut être un élastomère thermoplastique. Le polymère thermoplastique peut éventuellement être synthétique ou naturel. Les polymères ther- moplastiques appropriés utiles dans la présente invention comprennent des polyamides, tels que du nylon et de l'aramide ; des polyoléfines, telles que le polybutadiène, polyisobutylène, polybutène, polyméthylpentène, polypropylène amorphe, poly(éthylène téréphtalate), polyéthylène, polystyrène, copolymère d'éthylène propylène, poly(chlorure de vinyle), et copolymères de chlorure de vinyle ; des polyuréthanes ; des copolymères séquences de styrène, tels que styrène-butadiène, styrène-isoprène, styrène-hutadiène-styrène, styrène-isoprène-styrène, styrène-éthylène/butylène-styrène, styrène-éthylène/propylène ; des polyéthers, tels que poly(oxyde d'éthylène), poly(oxyde de propylène), polyoxyméthylène, poly(p-phénylène éther) ; éthylène-acétate de vinyle ; polybenzirnidazole ; poly(sulfure de phénylènc) ; polyéther sulfone ; polyéther éther cétone ; chloroprène ; acrylonitrile hutadiène ; polycarbonate ; polyacrylates, tels que poly(rnéth)acrylate ; ou des combinaisons de ceux-ci. Des élastomères non réactifs utiles comprennent par exemple le polyhutadiènc Polyvest® disponible chez Evonik. Des exemples d'élastomères réactifs comprennent un copolymère de hutadiène amine-fonctionnel Hyproe ATBN disponible chez Emerald Performance Matcrials. [0028] Le polymère thermoplastique peut éventuellement être pratiquement exempt, ou es- sentiellement exempt, ou complètement exempt, de polyester. Comme utilisé ici en ce qui concerne l'absence de polyester dans le polymère thermoplastique, "pratiquement exempt" indique que du polyester est présent, le cas échéant, dans une quantité inférieure à 5% en masse sur la base de la masse totale de la composition. Comme utilisé ici en ce qui concerne l'absence de polyester dans le polymère thermoplastique, "essentiellement exempt" indique que du polyester est présent, le cas échéant, dans une quantité inférieure à 1% en masse sur la base de la masse totale de la composition. Comme utilisé ici en ce qui concerne l'absence de polyester dans le polymère thermoplastique, "complètement exempt" indique que du polyester est présent, le cas échéant, dans une quantité inférieure à 0,1% en masse sur la base de la masse totale de la composition. [0029] Le polymère thermoplastique peut éventuellement être pratiquement exempt, ou es- sentiellement exempt, ou complètement exempt, de silicone. Comme utilisé ici en ce qui concerne l'absence de silicone dans le polymère thermoplastique, "pratiquement exempt" indique que du silicone est présent, le cas échéant, dans une quantité inférieure à 5% en masse sur la base de la masse totale de la composition. Comme utilisé ici en ce qui concerne l'absence de silicone dans le polymère thermoplastique, "essentiellement exempt" indique que du silicone est présent, le cas échéant, dans une quantité inférieure à 1% en masse sur la base de la masse totale de la composition. Comme utilisé ici en ce qui concerne l'absence de silicone dans le polymère thermoplastique, "complètement exempt" indique que du silicone est présent, le cas échéant, 6 dans une quantité inférieure à 0,1% en niasse sur la base de la masse totale de la composition. [0030] Le polymère thermoplastique peut être pratiquement exempt de groupes fonctionnels réactifs. [0031] Le polymère thermoplastique peut être présent dans la composition dans une quantité d'au moins 1% en niasse sur la hase de la niasse totale de la composition, telle que 5% en niasse, et peut être présent dans la composition dans une quantité d'au plus 20% en niasse sur la hase de la masse totale de la composition, telle que d'au plus 15% en niasse. Le polymère thermoplastique peut être présent dans la composition dans une quantité de 1% en masse à 20% en niasse sur la hase de la niasse totale de la composition, telle que de 5% en masse à 15% en masse. [0032] Comme étudié ci-dessus, la composition de la présente invention comprend également une charge thermiquement conductrice. [0033] La charge thermiquement conductrice peut présenter une conductivité thermique à 25°C d'au moins 10 W/m.K, telle que d'au moins 50 W/m.K, telle que d'au moins 450 W/m.K, et peut présenter une conductivité thermique d'au plus 3000 W/m.K, telle que d'au plus 1500 W/m.K, telle que d'au plus 1000 W/m.K. La charge thermiquement conductrice peut présenter une conductivité thermique de 10 W/m.K à 3000 W/m.K, telle que de 50 W/m.K à 1500 W/m.K, telle que 450 W/m.K à 1000 W/m.K. La conductivité thermique peut être mesurée en utilisant une méthode de source plane transitoire modifiée (conforme à ASTM D7984) avec un dispositif (l'analyse de conductivité thermique TCi de C-Therm Technologies Ltd. [0034] La charge thermiquement conductrice peut présenter une résistivité volumique su- périeure à 10 52.m, telle que supérieure à 100 52.m, telle que supérieure à 1 000 52.m. [0035] La charge thermiquement conductrice peut éventuellement être un matériau de charge inorganique. [0036] Les charges thermiquement conductrices appropriées comprennent des nitrures de métaux, tels que le nitrure de bore (par exemple disponible dans le commerce comme CarboThenn chez Saint-Gobain, comme CoolFlow et PolarThenn chez Momentive, et comme poudre de nitrure de bore hexagonal disponible chez Panadyne), du nitrure de silicium, nitrure d'aluminium (par exemple disponible dans le commerce comme poudre de nitrure d'aluminium disponible chez Micron Metals Inc., et comme Toyalnite chez Toyal), du trihydrate d'aluminium (disponible par exemple dans le commerce comme série Apyral chez Nabaltec et comme Micral, SB, et série Martinal chez Huber), de l'arséniure de bore, des oxydes de métaux, tels que de l'oxyde d'aluminium (disponible par exemple dans le commerce comme Microgrit chez Micro Abrasives, comme Nabalox chez Nabaltec, comme Aeroxide chez Evonik, et comme Alodur chez Imerys), de l'oxyde de magnésium (disponible chez Denka et comme Py- 7 rokisuma chez Kyowa Chemical Industry), de l'oxyde de béryllium, du dioxyde de silicium, de l'oxyde de titane, de l'oxyde de zinc (disponible par exemple dans le commerce comme ZNO RAC chez Bruggcrman), de l'oxyde de nickel, de l'oxyde de cuivre, ou de l'oxyde d'étain, des hydroxydes de métaux, tels que de l'hydroxyde d'aluminium ou de l'hydroxyde de magnésium, des arséniures, tels que de l'arséniure de bore, des composés de carbone, tels que du diamant, des carbures, tels que du carbure de silicium, des minéraux, tels que l'agate et l'émeri, des céramiques, telles que des microsphères céramiques (par exemple disponibles dans le commerce chez Zecospheres Ccramics ou 3M), de la mullite, de la silice (telle que Min-u-sil disponible dans le commerce chez US Sil ica), du carbure de silicium, du carbonyle fer, du molyhdate de cérium (111) (par exemple disponible dans le commerce chez City Chemical LLC), et semblables. On peut utiliser ces charges thermiquement conductrices seules ou en combinaison de deux ou plus. [0037] La charge thcrmiquement conductrice peut éventuellement comprendre un traitement de surface. [0038] La composition peut être éventuellement pratiquement exempte, ou essentiellement exempte, ou complètement exempte, de céramiques. Comme utilisé ici en ce qui concerne l'absence de céramiques dans la composition de la présente invention, "pratiquement exempte" indique que des particules céramiques sont présentes, le cas échéant, dans une quantité inférieure à 0,1% en masse sur la base de la masse totale de la composition. Comme utilisé ici en ce qui concerne l'absence de céramiques dans la composition de la présente invention, "essentiellement exempte" indique que des céramiques sont présentes, le cas échéant, dans une quantité inférieure à 0,05% en masse sur la base de la masse totale de la composition. Comme utilisé ici en ce qui concerne l'absence de céramiques dans la composition de la présente invention, "complètement exempte" indique que des céramiques sont absentes de la composition, c'est-à-dire, inférieures aux limites de détection. [0039] La charge thermiquement conductrice peut présenter une dureté Mohs citée d'au moins 1, telle que d'au moins 2, telle que d'au moins 3, et peut présenter une dureté Mohs citée d'au plus 10, telle que d'au plus 8, telle que d'au plus 7. La charge theriniquement conductrice peut présenter une dureté Mohs citée de 1 à 10, telle que de 2 à 8, telle que de 3 à 7. [0040] La charge thermiquement conductrice peut présenter une taille moyenne de particule citée dans au moins une dimension d'au moins 0,01 pm, telle que d'au moins 2 gn, telle que d'au moins 10 pm, et peut présenter une taille moyenne de particule citée dans au moins une dimension d'au plus 500 pin, telle que d'au plus 300 pin, telle que d'au plus 100 pm. La charge thermiquement conductrice peut présenter une taille moyenne de particule citée dans au moins une dimension de 0,01 pm à 500 pm, telle que de 2 pm 8 à 300 pm, telle que de 10 !lm à 100 pm. Les méthodes appropriées pour la mesure de la taille moyenne de particule comprennent une mesure utilisant un instrument tel que le Mastersizer 2000, disponible chez Malvern Instruments, Ltd., de Malvern, Worcestershire, UK, ou un instrument équivalent. Le Mastersizer 2000 dirige un faisceau laser à travers une dispersion de particules et mesure la diffusion de lumière de la dispersion. La quantité de dispersion est inversement proportionnelle à la taille de particule. Une série de détecteurs mesure la lumière diffusée et les données sont ensuite analysées par un programme d'ordinateur pour produire une distribution de taille de particule, à partir de laquelle la taille moyenne de particule peut être classiquement déterminée. [0041] La charge thermiquement conductrice peut comprendre plusieurs particules ayant chacune, par exemple, une forme lamellaire, sphérique, ou modulaire, et des agglomérats de celles-ci. [0042] La charge thermiquement conductrice décrite ici peut être utilisée seule ou en com- binaison avec d'autres charges thermiquement conductrices. La composition peut ainsi éventuellement comprendre de plus une première charge thermiquement conductrice et au moins une seconde charge thermiquement conductrice (c'est-à-dire une seconde, une troisième, une quatrième, etc.) qui est différente de la première charge thermiquement conductrice. [0043] La charge thermiquement conductrice (c'est-à-dire, les première et seconde, troisième, quatrième etc. charges thermiquement conductrices (si présentes le cas échéant)) peut être présente dans la composition dans une quantité totale d'au moins 80% en masse sur la base de la masse totale de la composition, telle que d'au moins 85% en masse, et peut être présente dans la composition dans une quantité totale d'au plus 99% en masse sur la base de la masse totale de la composition, telle que d'au plus 95% en masse. La charge thermiquement conductrice (c'est-à-dire, les première et seconde, troisième, quatrième etc. charges thermiquement conductrices (si présentes le cas échéant)) peut être présente dans la composition dans une quantité totale de 80% en masse à 99% en masse sur la base de la masse totale de la composition, telle que de 85% en masse à 95% en masse. [0044] La composition peut éventuellement comprendre au moins une charge non- therrniquement conductrice. Des exemples appropriés de telles charges nontherrniquement conductrices comprennent le mica, l'oxyde de calcium (CaO), la silice, la wollastonite, le carbonate de calcium, des matériaux d'argiles (tels que Kaolin G3G disponible chez Bassermann), ou des microsphères ou fibres de verre. Ces charges non-thermiquement conductrices peuvent être utilisées seules ou en combinaison de deux ou plus. La composition peut ainsi éventuellement de plus comprendre une première charge non-thermiquement conductrice et au moins une seconde (par 9 exemple une seconde, une troisième, une quatrième, etc.) charge non-thermiqucment conductrice qui est différente de la première charge non-thermiquement conductrice. [0045] Comme cité ci-dessus, la charge non-thcrmiquement conductrice de la présente invention peut comprendre du mica. Comme utilisé ici, le terme "mica" fait en général référence à des minéraux de silicate lamellaire (phyllosilicate). Le mica peut comprendre du mica muscovite. Le mica muscovite comprend un minéral de phyllosil icate d'aluminium et de potassium avec la formule KAL(AlSi3O3o)(F,OH)2 ou (KF), (A1,03)3(Si02)6(H20). Le mica muscovite disponible dans le commerce non limitatif donné en exemple inclut des produits vendus sous la marque DakotaPUREtM, telle que DakotaPURE'-" 700, DakotaPURE'T 1500, DakotaPUREtm 2400, DakotaPURELm 3000, DakotaPUREFM 3500 et DakotaPURELM 4000, disponibles chez Pacer Minerais. [0046] Comme cité ci-dessus, la charge non-thcrmiquement conductrice de la présente invention peut comprendre éventuellement de la silice (SiO2). La silice peut comprendre de la silice pyrogénée qui comprend de la silice qui a été traitée avec une flamme pour former une structure tridimensionnelle. La silice pyrogénée peut être non traitée ou traitée en surface avec un siloxanc, tel que, par exemple, du polydiméthylsiloxane. La silice pyrogénée disponible dans le commerce non limitative donnée en exemple inclut des produits vendus sous la marque AEROSTL®, tels que AEROSIL® R 104, AEROSTL® R 106, AEROSILe R 202, AEROSIL® R 208, AEROSIL® R 972, disponibles dans le commerce chez Evonik Industries et des produits vendus sous la marque HDK®, tels que HDle H17 et HDICe° H18 disponibles dans le commerce chez Wacker Chemie AG. [0047] Comme cité ci-dessus, la charge non-thermiquement conductrice de la présente invention peut éventuellement comprendre de la wollastonite. La wollastonite comprend un minéral d'inosilicate de calcium (CaSi0) qui peut contenir de petites quantités de fer, aluminium, magnésium, manganèse, titane et/ou potassium. La wollastonite peut présenter une surface spécifique B.E.T. de 1,5 à 2,1 m2/g, telle que 1,8 m 2/g et une taille moyenne de particule de 6 microns à 10 microns, telle que 8 microns. Des exemples non limitatifs de wollastonite disponible dans le commerce comprennent NYAD 400 disponible chez NYCO Minerais, Inc. [0048] Comme cité ci-dessus, la charge non-thermiquement conductrice de la présente invention peut éventuellement comprendre du carbonate de calcium (CaC0'). Le carbonate de calcium peut comprendre un carbonate de calcium précipité ou un carbonate de calcium broyé. Le carbonate de calcium peut être ou non traité en surface avec de l'acide stéarique. Des exemples non limitatifs de carbonate de calcium précipité disponible dans le commerce comprennent Ultra-Pflex®, Albafil®, et Albacar HO® disponibles chez Specialty Minerais et Winnofil® SPT disponible chez Solvay. Des exemples non limitatifs de carbonate de calcium broyé disponible dans le commerce comprennent DuramitelM disponible chez IMERYS et Marblewhite® disponible chez Specialty Minerais. [0049] Comme cité ci-dessus, la charge non-thermiquement conductrice de la présente invention peut éventuellement de plus comprendre un ou plusieurs minéraux d'argiles. Les minéraux d'argiles utiles comprennent une charge lamellaire non-ionique, telle que le talc, le kaolin, la montmorillonite, la pyrophyllitc, le chlorite, la vermiculite, ou des combinaisons de ceux-ci. [0050] Comme cité ci-dessus, la charge non-thermiquement conductrice de la présente invention peut éventuellement comprendre des microsphères en verre. Les microsphères en verre peuvent être du verre de borosilicate creux. Des exemples non limitatifs de microsphères en verre disponibles dans le commerce comprennent les bulles 3M Glass type VS, série K, et série S disponibles chez 3M. [0051] La au moins une charge non-thermiquement conductrice ((c'est-à-dire, les première, seconde, troisième, quatrième etc. charges non-thermiquement conductrices (si présentes le cas échéant)) peut être présente dans la composition dans une quantité totale d'au plus 19% en masse sur la base de la masse totale de la composition, telle que d'au plus 15% en niasse. La au moins une charge non-thermiquement conductrice (c'est-à-dire les première, seconde, troisième, quatrième etc. charges thermiquement conductrices (si présentes le cas échéant)) peut être présente dans la composition dans une quantité totale de 0% en masse à 19% en masse sur la base de la masse totale de la composition, telle que de 3% en masse à 15% en masse. [0052] La composition peut éventuellement comprendre des thixotropes, colorants, teintures, plastifiants, solvants, tensioactifs, promoteurs d'adhérence, agents collants, antioxydants, agents déshydratants, huiles, démoussants, et autres matériaux. [0053] Les thixotropes utiles qui peuvent être utilisés comprennent de la cire et de l'organoargile. Comme utilisé ici, "cire" fait référence à une substance organique qui est solide dans les conditions ambiantes et forme un liquide lorsqu'elle est chauffée. Les cires utiles dans la présente invention ne sont pas particulièrement limitées à condition que la cire présente des propriétés appropriées pour obtenir l'adhésif thermofusible de la présente invention. La cire peut présenter en général une masse moléculaire moyenne en masse inférieure à 10000. Des exemples de cires appropriées utiles dans la présente invention comprennent des cires microcristallines, cires de polyéthylène, cires Fischer-Tropsch, cires de paraffine, cire de ricin, cires de polypropylène ou combinaisons de celles-ci. [0054] Les colorants ou teintures utiles peuvent comprendre du bleu de phtalocyanine. [0055] Comme utilisé ici "agent collant" fait référence à une molécule ou un composé qui ne présente pas un groupe fonctionnel capable de réagir avec un(des) groupe(s) fonctionnel(s) sur des molécules ou composés dans une composition et qui est ajouté à 11 la composition pour augmenter l'aspect collant et l'adhérence. Les agents collants utiles qui peuvent être utilisés comprennent des résines de colophane, des résines de terpène, et des résines hydrocarbonées. Des exemples de résines de colophane comprennent la colophane de gomme, colophane de bois, colophane de tallol, colophane de type acide ahiétique, colophane de type acide pimariquc, colophane hydrogénée, esters de colophane, tels que les Foral, Foralyn, et Stayhelite disponibles chez Eastman. Des exemples de résines hydrocarbonées comprennent le trans-1,3-pentadiène, cis1,3-pentadiène, 2-rnéthy1-2-butène, dicyclopentadiène, cyclopentadiène, cyclopentène, vinyltoluene, indène, a-méthylstyrène, styrène, et méthyl indène, tels que Regal itc disponible chez Eastman. Des exemples de terpènes comprennent le lirnonène ou les Sylvarcs disponibles chez Kraton. [0056] Comme utilisé ici, le terme "plastifiant" fait référence à une molécule ou un composé qui ne présente pas un groupe fonctionnel capable de réagir avec un(des) groupe(s) fonctionnel(s) sur des molécules ou composés dans une composition et qui est ajouté à la composition pour abaisser la viscosité, abaisser la température de transition vitreuse (Tg), et communiquer une flexibilité. [0057] Les plastifiants utiles qui peuvent être utilisés comprennent le phtalate de diisononyle (JayflexTM DINP disponible chez Exxon Mobil), le phtalate de dioctyle (Cercplas DOA TM disponible chez Valtris), le phtalate de di isodécyle (JayflexTM DIDP disponible chez Exxon Mobil), et un phtalate d'alkylbenzyle (Santicizer 278 disponible chez Valtris) ; des plastifiants à base de benzoate, tels que le dibenzoate de dipropylèneglycol (K-Flex ® disponible chez Emerald Performance Materials) ; et d'autres plastifiants incluant du téréphtalate de dioctyle à base de téréphtalate (DEHT disponible chez Eastman Chernical Company), un ester de phénol d'acide alkylsulfonique (Mesamoll disponible chez Borchers), de l'huile de soja époxydée (Plaschek 775 chez Valtris), des esters d'acide citrique (Citroflex disponible chez Morflex), des phosphate de phényle (Santicizer 148 chez Solutia), et l'ester diisononylique d'acide 1,2-cyclohexane dicarboxylique (Hexamoll DINCH disponible chez BASF). [0058] Des stabilisants peuvent être combinés pour éviter une réduction de la masse mo- léculaire par chauffage, gélification, coloration, production d'une odeur et analogues dans l'adhésif thermofusible pour améliorer la stabilité de l'adhésif thermofusible. Les stabilisants qui peuvent être utilisés dans la présente invention ne sont pas particulièrement limités. Des exemples de stabilisants utiles dans la présente invention comprennent un antioxydant, un agent absorbant les ultraviolets, ou des combinaisons de ceux-ci. Le stabilisant peut éventuellement être à base de lactone. L'antioxydant peut être utilisé pour éviter une dégradation oxydative de la composition de la présente invention. Des exemples de l'antioxydant comprennent des antioxydants à base de phénol, des antioxydants à base de soufre et des antioxydants à base de phosphore. 12 L'agent ahsorhant les ultraviolets peut être utilisé pour améliorer la résistance à la lumière de la composition de la présente invention. Des exemples de l'agent ahsorhant les ultraviolets comprennent des agents ahsorhant les ultraviolets à hase de benzotriazole et des agents ahsorhant les ultraviolets à hase de benzophénone. Dcs exemples spécifiques de stabilisants appropriés comprennent SUMILIZER GM (marque déposée), SUMILIZER TPD (marque déposée) et SUMILIZER TPS (marque déposée) fabriqués par Sumitomo Chemical Co., Ltd., IRGANOX 1010 (marque déposée), IRGANOX HP2225FF (marque déposée), IRGAFOS 168 (marque déposée), IRGANOX 1520 (marque déposée) et TINUVIN P fabriqué par Ciba Specialty Chemicals, JF77 (marque déposée) fabriqué par Johoku Chemical Co., Ltd., TOMINOX TT (marque déposée) fabriqué par API Corporation et AO-4125 (marque déposée) fabriqué par ADEKA CORPORATION. [0059] Les huiles utiles dans la présente invention peuvent comprendre des huiles re- cyclables insaturées, telles que de l'huile de tournesol, huile de carthame, huile de soja, huile de lin, huile de ricin, huile d'orange, huile de colza, huile tallol, huile de transformation végétale, huile végétale vulcanisée, huile de tournesol à teneur élevée en acide oléique, huile de graine de coton, huile de noix, et combinaisons de celles-ci. Les huiles utiles peuvent comprendre des huiles minérales, telles que Novadcx B111 ou Catenex T129 (disponibles chez Shell). [0060] La composition peut éventuellement comprendre un solvant. Comme utilisé ici, le terme "solvant" fait référence à une molécule ou un composé qui présente une pression de vapeur élevée, telle que supérieure à 2 mm de Hg à 25°C et est utilisé pour abaisser la viscosité d'une résine mais ne présente pas un groupe fonctionnel réactif capable de réagir avec un(des) groupe(s) fonctionnel(s) sur des molécules ou composés dans une composition. Les solvants appropriés utiles dans la présente invention comprennent le toluène, l'acétone, l'acétate d'éthyle, la méthyléthylcétone, le xylène, et des combinaisons de ceux-ci. [0061] Le solvant, si présent le cas échéant, peut être présent dans la composition dans une quantité d'au moins 1% en masse sur la base de la masse totale de la composition, telle que d'au moins 2% en masse, et peut être présent dans une quantité d'au plus 5% en masse sur la base de la masse totale de la composition, telle que d'au plus 4% en masse. Le solvant, si présent le cas échéant, peut être présent dans la composition dans une quantité de 1% en masse à 5% en masse sur la base de la masse totale de la composition, telle que de 2% en masse à 4% en masse. [0062] La composition selon la présente invention peut présenter une viscosité d'au moins 1 Pa.s à une vitesse de cisaillement de 10 s-' comme mesurée par un rhéomètre MARS H à 80°C en utilisant une plaque à cône avec un diamètre de 20 mm et un angle de 1°, telle que d'au moins 35 Pa.s, et peut présenter une viscosité d'au plus 500 Pa.s à une 13 vitesse de cisaillement de 10 s-1 comme mesurée par un rhéomètre MARS IT à 80°C en utilisant une plaque à cône avec un diamètre de 20 mm et un angle de 1", telle que d'au plus 150 Pa.s. La composition selon la présente invention peut présenter une viscosité de 1 Pa.s à 500 Pa.s à une vitesse de cisaillement de 10 s-, comme mesurée par un rhéomètre MARS IT à 80°C en utilisant une plaque à cône avec un diamètre de 20 mm et un angle de 1', telle que de 35 Pa.s à 150 Pa.s. [0063] La composition selon la présente invention peut présenter une viscosité d'au moins 25 Pa.s à une vitesse de cisaillement de 10 s-, comme mesurée par un rhéomètre MARS Il à 35°C en utilisant une plaque à cône avec un diamètre de 20 mm et un angle de 1', telle que d'au moins 50 Pa.s, et peut présenter une viscosité d'au plus 400 Pa.s à une vitesse de cisaillement de 10 s-' comme mesurée par un rhéomètre MARS II à 35°C en utilisant une plaque à cône avec un diamètre de 20 mm et un angle de 1', telle que d'au plus 115 Pa.s. La composition selon la présente invention peut présenter une viscosité de 25 Pa.s à 400 Pa.s à une vitesse de cisaillement de 10 s-' comme mesurée par un rhéomètre MARS Ti à 35°C en utilisant une plaque à cône avec un diamètre de 20 mm et un angle de 1', telle que de 50 Pa.s à 115 Pa.s. [0064] La composition selon la présente invention peut présenter une conductivité thermique d'au moins 0,5 W/m.K comme mesurée en utilisant une méthode de source plane transitoire modifiée (MTPS) (conforme à ASTM D7984) avec un dispositif d'analyse de conductivité thermique TCi de C-Therm Technologies Ltd., telle que d'au moins 1,5 W/mK, et peut présenter une conductivité thermique d'au plus 4,0 W/mK comme mesurée en utilisant une méthode de source plane transitoire modifiée (MTPS) (conforme à ASTM D7984) avec un dispositif d'analyse de conductivité thermique TCi de C-Therrn Technologies Ltd., telle que d'au plus 3,5 W/mK. La composition selon la présente invention peut présenter une conductivité thermique de 0,5 W/mK à 4,0 W/ mK comme mesurée en utilisant une méthode de source plane transitoire modifiée (MTPS) (conforme à ASTM D7984) avec un dispositif d'analyse de conductivité thermique TCi de C-Therm Technologies Ltd., telle que de 1,5 W/mK à 3,5 W/mK. [0065] La composition selon la présente invention peut présenter un courant de fuite d'au plus 0,3 mA/mm2, tel que d'au plus 0,1 mA/mm2 La composition selon la présente invention peut présenter un courant de fuite de 0,03 mA/mm2 à 0,3 mA/mnf, tel que de 0,03 mA/mm2 à 0,1 mA/mm2 [0066] La composition selon la présente invention peut présenter une dureté Shore 00 d'au moins 45. [0067] La composition selon la présente invention peut présenter un allongement d'au moins 20% comme mesuré selon ASTM D1002. [0068] La composition selon la présente invention peut présenter une adhérence d'au moins 0.025 MPa. 14 [0069] La composition peut présenter une teneur totale en solides d'au moins 81% en niasse sur la hase de la niasse totale de la composition, telle que d'au moins 85%, et peut présenter une teneur totale en solides d'au plus 100% en niasse sur la hase de la niasse totale de la composition, telle que d'au plus 95% en niasse. La composition peut présenter une teneur totale en solides de 81% à 100% en niasse sur la hase de la masse totale de la composition, telle que de 85% en masse à 95% en masse. Comme utilisé ici, "teneur totale en solide " fait référence à la teneur non-volatile de la composition, c'est-à-dire aux matériaux qui ne se volatiliseront pas lorsqu'ils sont chauffés à 105°C et à une pression atmosphérique standard (101 325 Pa) pendant 60 minutes. [0070] La composition peut être pratiquement exempte, ou essentiellement exempte, ou complètement exempte, de catalyseur. Comme utilisé ici, le ternie "catalyseur" indique une substance qui augmente la vitesse de réaction chimique sans la soumettre à une modification chimique permanente. [0071] Comme utilisé ici en ce qui concerne l'absence de catalyseur dans le polymère ther- moplastique, "pratiquement exempt" indique que du catalyseur est présent, le cas échéant, dans une quantité inférieure à 0,5% en masse sur la hase de la masse totale de la composition. Comme utilisé en ce qui concerne l'absence de catalyseur dans le polymère thermoplastique, "essentiellement exempt" indique que du catalyseur est présent, le cas échéant, dans une quantité inférieure à 0,1% en masse sur la hase de la niasse totale de la composition. Comme utilisé ici en ce qui concerne l'absence de polyester dans le polymère thermoplastique, "complètement exempt" indique que du catalyseur n'est pas présent dans la composition du tout, c'est-à-dire, qu'il y a 0% en masse de catalyseur sur la base de la masse totale de la composition. [0072] La composition peut être une composition à faible COV. Comme utilisé ici, le terme "faible COV" fait référence à une composition présentant un COV théorique en% en masse inférieur à 7% en masse, tel qu'inférieur à 3% en masse, tel qu'inférieur à 2% en masse, sur la base de la masse totale de la composition. La teneur organique volatile théorique ("COV") peut être inférieure à 105 g/L, telle qu'inférieure à 75 g/L, telle qu'inférieure à 30 g/L. Comme utilisé ici,% en masse de [0073] Somme de b masse de tous Ses composés COV COV= m , et COV (g/L) * Formule co en masse masse de formule totale 100 Densité (livreigallon)*453,592 (gliivre)* tresigallon [0074] La présente invention peut également être un procédé de préparation d'une com- position mono-constituante comprenant, ou dans certains cas consistant en, ou dans certains cas consistant essentiellement en, un polymère thermoplastique et une première charge thermiquement conductrice, et en l'un quelconque des constituants éventuels supplémentaires, si utilisés, décrits ci-dessus, le procédé comprenant, ou dans certains cas consistant essentiellement en, ou dans certains cas consistant en, le mélange du polymère thermoplastique et de la première charge thermiquement conductrice, et de l'un quelconque des constituants éventuels supplémentaires, dans lequel la composition présente une conductivité thermique d'au moins 1,0 W/m.K mesurée à 20°C et un courant de fuite inférieur à 0.5 tnA/mtn2. Comme cité ci-dessus, la composition mono-constituante peut présenter une conductivité thermique d'au moins 1,0 W/m.K mesurée à 20°C et un courant de fuite inférieur à 0,5 mA/rnm2. [0075] La composition décrite ci-dessus peut être appliquée seule ou comme une partie d'un système qui peut être déposée de nombreuses manières différentes sur de nombreux substrats différents. Le système peut comprendre de nombreux films, revêtements, ou couches identiques ou différents. Un film, revêtement, ou une couche est typiquement formé lorsqu'une composition est déposée sur au moins une portion de la surface de substrat par pression manuelle, pression mécanique, ou extrusion. [0076] La composition peut être appliquée à la surface d'un substrat de nombreuses manières différentes, dont des exemples non limitatifs comprennent des brosses, rouleaux, films, houlettes, truelles, spatules, immersions, pistolets de pulvérisation et pistolets applicateurs pour former un revêtement sur au moins une portion de la surface de substrat. La composition peut sinon être coulée, extrudée, moulée, ou usinée pour former une partie ou un élément. [0077] La présente invention concerne également un procédé pour traiter un substrat comprenant, ou consistant essentiellement en, ou consistant en, une mise en contact d'au moins une portion d'une surface du substrat avec une des compositions de la présente invention décrites ci-dessus. Le revêtement, la couche ou le film peut par exemple être un agent d'étanchéité, un agent de remplissage d'espace, ou un adhésif [0078] La présente invention concerne également un procédé pour la formation d'une liaison entre deux substrats pour une large variété d'applications potentielles dans lesquelles la liaison entre les substrats fournit des propriétés mécaniques particulières liées à une résistance au cisaillement ou au détachement de recouvrement. Le procédé peut comprendre, ou consiste essentiellement en, ou consiste en, l'application de la composition décrite ci-dessus à un premier substrat, la mise en contact d'un second substrat à la composition de sorte que la composition est disposée entre le premier substrat et le second substrat ; et l'application d'une pression suffisante pour que la composition soit en contact intime avec les deux substrats. La composition peut par exemple être appliquée à l'un ou les deux des matériaux de substrats liés pour former une liaison adhésive entre ceux-ci et les substrats peuvent être alignés et une pression et/ou des écarteurs peuvent être ajoutés pour contrôler l'épaisseur de liaison. La composition peut être appliquée sur des surfaces de substrats nettoyés ou non nettoyés (par exemple 16 incluant des substrats huileux ou huilés). [0079] Comme cité ci-dessus, la composition de la présente description peut également former un agent d'étanchéité sur un substrat ou une surface de substrat. La composition d'étanchéité peut être appliquée à des surfaces de substrats, incluant, au moyen d'un exemple non limitatif, un corps de véhicule ou des constituants d'un véhicule ou d'un avion, d'une batterie, ou d'une carte à circuits. Le scellement formé par la composition de la présente invention fournit une conductivité thermique suffisante et repousse des éléments non souhaités (c'est-à-dire poussière, moisissure, air) à l'extérieur du substrat. La composition d'étanchéité peut être appliquée à des surfaces de substrats nettoyés ou non nettoyés (incluant par exemple des substrats huileux ou huilés). Elle peut également être appliquée à un substrat qui a été prétraité, revêtu avec un revêtement pouvant être déposé par électrodéposition, revêtu avec des couches supplémentaires, telles qu'un apprêt, un revêtement de hase, ou un revêtement supérieur. [0080] La composition de la présente invention peut également être utilisée pour produire des articles, en utilisant une impression tridimensionnelle. Un article tridimensionnel peut être produit en formant des portions ou des couches successives d'un article par dépôt d'une composition de la présente invention sur un substrat et dépôt subséquent de portions ou couches supplémentaires de la composition sur la portion ou couche déposée en sous-couche et/ou à côté de la portion ou couche déposée préalablement. Des couches peuvent être successivement déposées de manière adjacente à une couche préalablement déposée pour constituer un article imprimé. Une composition peut être mélangée et ensuite déposée ou les constituants peuvent être déposés séparément. Lorsqu'ils sont déposés séparément, les composés peuvent être déposés simultanément, successivement, ou à la fois simultanément et successivement. On indique par "portions d'un article" des sous-unités d'un article, telles que des couches d'un article. Les couches peuvent être sur des plans horizontaux parallèles successifs. Les portions peuvent être des plans parallèles du matériau déposé ou des billes du matériau déposé produites comme gouttelettes discrètes ou comme un courant continu de matériau. Les constituants de la composition peuvent être chacun fournis purs ou peuvent également comprendre un solvant (organique et/ou eau) et/ou d'autres additifs comme décrit ici. La composition de la présente invention peut être déposée en utilisant un équipement approprié quelconque. Le choix de l'équipement de dépôt approprié dépend de nombreux facteurs incluant le volume de dépôt, la viscosité de la composition et la complexité de la partie qui est fabriquée. La composition peut être poussée sous pression ou extrudée à travers la buse. La composition peut être injectée ou sinon placée dans un dispositif de coulée à filière ou un moule pour former une partie ou un élément et peut éventuellement être usinée en une configuration particulière. [0081] Les substrats qui peuvent être revêtus par les compositions de la présente invention 17 ne sont pas limités. Les substrats appropriés utiles dans la présente invention incluent, niais ne sont pas limités à, des matériaux, tels que des métaux ou des alliages de métaux, des matériaux polymères, tels que des plastiques durs incluant des matériaux thermoplastiques chargés et non chargés ou des matériaux thermodurcissables, ou des matériaux composites. D'autres substrats appropriés utiles dans la présente invention comprennent, niais ne sont pas limités à, des matériaux en verre ou naturels, tels qu'en bois. Les substrats appropriés comprennent par exemple des substrats de métaux rigides, tels que des substrats de métaux ferreux, d'aluminium, d'alliages d'aluminium, de magnésium titane, de cuivre, et d'autres métaux et alliages. Les substrats de métaux ferreux utilisés dans la mise en pratique de la présente invention peuvent comprendre du fer, de l'acier, et des alliages de ceux-ci. Des exemples non limitatifs de matériaux d'acier utiles comprennent de l'acier laminé à froid, acier galvanisé (revêtu de zinc), acier électrogalvanisé, acier inoxydable, acier décapé, alliage de zinc-fer, tel que GALVANNEAL, et combinaisons de ceux-ci. Des combinaisons ou des composites de métaux ferreux et non-ferreux peuvent également être utilisés. Les alliages d'aluminium des séries 1XXX, 2XXX, 3XXX, 4XXX, 5XXX, 6XXX, 7XXX, ou 8XXX ainsi que les alliages d'aluminium plaqués et les alliages d'aluminium coulés des séries A356, 1XX.X, 2XX.X, 3XX.X, 4XX.X, SXX.X, 6XX.X, 7XX.X, ou 8XX.X peuvent également être utilisés pour le substrat. Les alliages de magnésium des séries AZ31B, AZ91C, AM60B, ou EV31A peuvent également être utilisés pour le substrat. Le substrat utilisé dans la présente invention peut également comprendre du titane et/ ou des alliages de titane des qualités 1-36 incluant les variantes de qualité H. D'autres métaux non-ferreux appropriés comprennent le cuivre et le magnésium, ainsi que des alliages de ces matériaux. Les substrats appropriés pour une utilisation dans la présente invention comprennent ceux qui sont utilisés dans l'assemblage de véhicules, batteries, et électroniques. Les substrats appropriés comprennent par exemple sans limitation une batterie de véhicule, une porte de véhicule, des panneaux de can-osserie, un couvercle de coffre, un panneau de toit, un capot, un toit et/ou des longerons, des rivets, des constituants de trains d'atterrissage, et/ou des enveloppes utilisées sur un avion, un cadre de véhicule, des parties de véhicule, des motocyclettes, et des structures et constituants industriels. Comme utilisé ici, "véhicule" ou variations de celui-ci comprennent, mais ne sont pas limités à, l'aéronautique civile, commerciale et militaire et/ ou des véhicules tout terrain, tels que des voitures, des motocyclettes, et/ou des camions. Le substrat de métal peut également être dans la forme par exemple d'une tôle de métal ou d'une partie fabriquée. On comprendra également que le substrat peut être prétraité avec une solution de prétraitement incluant une solution de prétraitement au phosphate de zinc, tel que par exemple celle décrite dans les brevets U.S. 4 793 867 et 5 588 989, ou une solution de prétraitement contenant du zirconium, telle que par 18 exemple, celle décrite dans les brevets U.S. 7 749 368 et 8 673 091. Le substrat peut être revêtu, tel qu'avec un apprêt ou une peinture, tel qu'un revêtement d'apprêt déposé par électrodéposition. Le substrat peut comprendre un matériau composite, tel qu'un plastique ou un composite de fibre de verre. Le substrat peut être une fibre de verre et/ ou un composite de fibre de carbone. Les compositions de la présente invention sont particulièrement utilisables dans différentes applications industrielles ou du transport incluant des véhicules automobiles, commerciaux légers et lourds, la marine, ou l'aérospatial. [0082] FIG. 1 est une vue schématique en perspective illustrant un élément thermiquement conducteur utilisé comme un agent de remplissage d'espace dans un bloc dc batterie 100. Dans l'exemple illustré, la matière thermiquement conductrice 10 (formée à partir des compositions décrites ici) est positionnée entre deux cellules de batterie/modules de batterie 50 qui sont interconnectées en série ou en parallèle par des interconnexions (non représentées). La matière thermiquement conductrice 10 peut également être positionnée entre une ailette de refroidissement 30 et/ou une cellule de batterie/module de batterie 50, entre des modules de batterie 50, entre une plaque de refroidissement 40 et une cellule dc batterie/module de batterie 50, entre une cellule de batterie/module de batterie 50 et une surface d'une paroi d'un boîtier de batterie 20, ou peut être appliquée comme un revêtement sur au moins une portion du substrat d'une paroi d'un boîtier de batterie 20. Le bloc de batterie peut de plus comprendre un système de gestion thermique (non représenté) comprenant de l'air ou des circuits à air ou fluide, qui peut être à base de liquide (par exemple solutions de glycol) ou à base de réfrigérant direct. [0083] Alors que les aspects spécifiques de l'invention ont été décrits en détail, l'homme de l'art appréciera différentes modifications et alternatives dont les détails peuvent être développés à la lumière de tous les enseignements de la description. Les dispositions particulières décrites sont par conséquent uniquement illustratives et non limitatives quant au domaine de l'invention qui est destiné à donner l'étendue complète des revendications annexées et l'un ou tous les équivalents de celle-ci. [0084] ASPECTS [0085] A la vue de ce qui précède la présente invention concerne ainsi entre autres, sans être limitée à ceux-ci, les aspects suivants : [0086] Aspect 1. Une composition, comprenant : [0087] un polymère thermoplastique ; [0088] une première charge thenniquement conductrice ; [0089] dans laquelle la composition présente une conductivité thermique d'au moins 1,0 W/ m.K mesurée à 20°C et un courant de fuite inférieur à 0,5 mA/mm2 [0090] Aspect 2. La composition de l'aspect 1, dans laquelle le polymère thermoplastique est présent dans une quantité d'au plus 20% en masse sur la base de la masse totale de la 19 composition. [0091] Aspect 3. La composition de l'aspect 1 ou de l'aspect 2, dans laquelle le polymère thermoplastique comprend du polyhutadiènc, polyisohutylène, polybutène, ou des combinaisons de ceux-ci. [0092] Aspect 4. La composition selon l'un quelconque des aspects précédents, dans laquelle le polymère thermoplastique est pratiquement exempt de groupes fonctionnels réactifs. [0093] Aspect 5. La composition selon l'un quelconque des aspects précédents, dans laquelle le polymère thermoplastique comprend un matériau élastomère. [0094] Aspect 6. La composition selon l'un quelconque des aspects précédents, dans laquelle la charge thermiquement conductrice présente une conductivité thermique d'au moins 10 W/m.K mesurée à 20°C. [0095] Aspect 7. La composition selon l'un quelconque des aspects précédents, dans laquelle la charge thermiquement conductrice présente une résistivité volumique supérieure à 1052.m. [0096] Aspect 8. La composition selon l'un quelconque des aspects précédents, comprenant de plus une seconde charge thermiquement conductrice. [0097] Aspect 9. La composition de l'aspect 8, dans laquelle la première charge ther- miquement conductrice et la seconde charge thermiquement conductrice sont présentes dans la composition dans une quantité totale d'au moins 80% en niasse sur la hase de la niasse totale de la composition. [0098] Aspect 10. La composition de l'aspect 8 ou l'aspect 9, dans laquelle la seconde charge theeniquement conductrice présente une conductivité thermique d'au moins 10 W/m.K mesurée à 20°C. [0099] Aspect 11. La composition selon l'un quelconque des aspects 8-10, dans laquelle la seconde charge thermiquement conductrice présente une résistivité volumique supérieure à 10 52.m. [0100] Aspect 12. La composition selon l'un quelconque des aspects précédents, dans laquelle la première charge thermiquement conductrice et/ou la seconde charge theriniquement conductrice est traitée en surface. [0101] Aspect 13. La composition selon l'un quelconque des aspects précédents, comprenant de plus au moins une charge non-thermiquement conductrice. [0102] Aspect 14. La composition de l'aspect 13, dans laquelle la charge non-thermiquement conductrice est présente dans la composition dans une quantité d'au plus 19% en masse sur la base de la masse totale de la composition. [0103] Aspect 15. La composition selon l'un quelconque des aspects précédents, comprenant de plus un thixotrope, un colorant, une teinture, un plastifiant, un solvant, un tensioactif, un promoteur d'adhérence, un agent collant, un antioxydant, un fixateur d'eau, une huile, et/ou un démoussant. [0104] Aspect 16. La composition selon l'un quelconque des aspects précédents, dans laquelle le polymère thermoplastique est pratiquement exempt de silicone. [0105] Aspect 17. La composition selon l'un quelconque des aspects précédents, dans laquelle la composition présente une viscosité de 1 Pa.s à 500 Pa.s à une vitesse de cisaillement de 10 s-1 comme mesurée par un rhéomètre MARS II à 80°C en utilisant une plaque à cône avec un diamètre de 20 mm et un angle de 1'. [0106] Aspect 18. La composition selon l'un quelconque des aspects précédents, dans laquelle la composition comprend une teneur totale en solides de 81% en masse à 100% en niasse sur la hase de la niasse totale de la composition. [0107] Aspect 19. La composition selon l'un quelconque des aspects précédents, dans laquelle la composition de revêtement comprend une composition de remplissage d'espace, une composition d'étanchéité, une composition 3D imprimable, ou une composition adhésive. [0108] Aspect 20. La composition selon l'un quelconque des aspects précédents, dans laquelle la composition est une composition mono-constituante. [0109] Aspect 21. Un substrat revêtu, dans lequel le substrat revêtu est au moins par- tiellement revêtu avec la composition selon l'un quelconque des aspects précédents. [0110] Aspect 22. Le substrat revêtu de l'aspect 21, dans lequel le revêtement présente au moins un des suivants : [0111] (a) une conductivité thermique d'au moins 0,5 W/m.K, comme mesurée en utilisant une méthode de source plane transitoire modifiée (MTPS) (conforme à ASTM D7984) avec un dispositif d'analyse de conductivité thermique TCi de C-Thenn Technologies Ltd. ; [0112] (b) une dureté Shore 00 d'au moins 45 ; [0113] (c) un allongement d'au moins 20% comme mesuré selon ASTM D1002 ; et [0114] (d) une adhérence d'au moins 0,025 MPa. [0115] Aspect 23. Un assemblage de batterie comprenant la composition selon l'un quelconque des aspects 1-20. [0116] Aspect 24. Une carte à circuits comprenant la composition selon l'un quelconque des aspects 1-20 disposée dans ou sur la carte à circuits. [0117] Aspect 25. Un procédé de formation d'un revêtement sur une surface de substrat comprenant l'application de la composition selon l'un quelconque des aspects 1-20 à un surface d'un premier substrat. [0118] Aspect 26. Le procédé de l'aspect 25, comprenant de plus la mise en contact d'une surface d'un second substrat avec la composition de sorte que la composition est disposée entre le premier substrat et le second substrat. [0119] L'invention est illustrée, par les exemples suivants lesquels ne doivent cependant pas être considérés comme limitatifs de l'invention dans leurs détails. Sauf indication 21 contraire, toutes les parties et. tous les pourcentages dans les exemples suivants, ainsi que d'un bout à l'autre de la description, sont en masse. Exemples [0120] [Tableauxl] MATIERE PREMIERE Nom du commerce Fournisseur D50 (_tm) Masse moléculaire (g/mol) ATH FRAT 44 ALTEO 22 (Distributeur UNIVAR ) Alumine calcinée P122SB ALTEO 2,2 (Distributeur UNIVAR) Trihydratc d'aluminium APYRAL 20X Nabaltec 8 ZnO ZNO RAC Bruggeman (Distributeur Brenntag) 50 MgO DENKA - MgO DENKA 105 (sphérique) Kaolin calciné Polestar 200R IMERIS (Distributeur SMPC) Kaolin Kaolin G3G BASSERMANN Polyisobutylène OPPANOL B10 BASF 40 000 Polyisobutylène OPPANOL B12 BASF 55 000 Polyisobutylène INDOPOL H100 INEOS 910 DOA Ccrcplast DOA Valtris (Distributeur CALDIC) Huile saturée novadex BI 1 1 MULTISOL Pigment EUROPHTAL BLUE 2103 QUADRIMEX Pigment Bleu Ul- tramarine NUBIOLA Tensioactif DRAPEX 39 GALATA CHEMICALS 23 Agent mouillant ANTI TERRA BYK et dispersant U100 [0121] Tableau 1 : Description des abréviations des matériaux dans les agents de rem- plissage (l'espace [0122] [Tableaux2] Composition Ex 1 Ex 2 Ex 3 Ex 4 Ex 5 Ex 6 FRAT 44 65 65 65 65 84,98 - APYRAL 20X 8633 P122SB 20 DENKA 20 Polestar 200R 20 ZNO RAC 20 Kaolin G3G 3 OPPANOL BIO 4,6 OPPANOL B12 5 5 5 5 INDOPOL H100 1,5 1,5 1,5 1,5 6,7 CEREPLAS DOA 5,5 5,5 5,5 5,5 2,5 - Novadex B111 2,5 ANTI TERRA U100 3 3 3 3 2,4 Bleu Ultramarinc 0,53 Drapcx 39 6,44 EUROPHTAL BLUE 2103 0,02 CT (W/mK) 1,95 3 2,4 2,8 , 2,8 3,3 Viscosité (Pa.$) à 35°C 320,8 51,13 350,23 112,83 40,73 91,76 Viscosité (Pa.$) à 80°C 58,21 44,04 111,4 41,31 40 42,16 Courant de fuite (mAImnY) 0,21 0,09 0,05 0,24 0,09 0,04 101231 Tableau 2: Conductivité thermique, viscosités, et courant de fuite des agents de rem- plissage d'espace. 101241 Les compositions de remplissage d'espace des exemples 1-6 ont été préparées en utilisant les ingrédients représentés dans le tableau 2 selon la procédure suivante avec un mélange entièrement non-manuel réalisé en utilisant un mélangeur à pâle Z (Marc Guittard). On a déposé pour chaque exemple toutes les matières premières ensemble et 24 on les a mélangées à une vitesse de 50 tr/min pendant 20 minutes, et on les a ensuite mélangées pendant 20 minutes supplémentaires. [0125] Les charges de remplissage d'espace des exemples 1-6 ont été testées pour la conductivité thermique à température ambiante en utilisant une méthode de source plane transitoire modifiée (MPTS) (conforme à ASTM D7984) avec un dispositif d'analyse de conductivité thermique TCi de C-Therm Technologies Ltd.. L'échantillon a été manuellement transféré sur le capteur aux conditions ambiantes. La taille de l'échantillon était d'au moins 30 mm par 30 mm avec une épaisseur de 20 mm. Les données sont citées dans le tableau 2. Comme représenté, chaque échantillon expérimental présentait une conductivité thermique d'au moins 1,0 W/mK. [0126] La viscosité a été mesurée en utilisant un rhéomètre MARS II à 35°C ou 80°C, en utilisant un mobile (20/1) avec un diamètre de 20 mm et un angle de 1'. L'échantillon a été comprimé à une épaisseur de 0,3 mm. Le matériau en excès a été éliminé avant la mesure de la viscosité. L'espacement a été fixé à 0,3 mm. Le programme de vitesse de cisaillement était : (1) rampe linéaire montante jusqu'à 0-10/s en 120 s ; (2) vitesse maintenue à 10/s pendant 120 s ; (3) rampe linéaire descendante de 10-0/s en 120 s. Les données sont citées dans le tableau 2. Comme représenté, la viscosité des échantillons expérimentaux était de 40 Pa.s à 80°C à 120 Pa.s à 80°C. [0127] Le courant de fuite a été mesuré selon la norme IEC 60243 sur un dispositif de test de sécurité électronique SEFELEC 5)(556 50 VA (Eaton) à température ambiante. 3 g d'échantillon ont été manuellement chargés entre la couverture en acier et le substrat en aluminium. L'échantillon a été comprimé à une épaisseur de 0,2 mm. Le diamètre de l'échantillon (D) a été mesuré par une règle en acier et la surface (AR) de l'échantillon a été calculée en utilisant l'équation :7(D/2)2. La tension appliquée était de 2,5 kV et le courant de chaque échantillon (I) a été enregistré après que la tension était stabilisée pendant 60 secondes. Le courant de fuite a été obtenu par I(i) = PAR. Les données sont citées dans le tableau 2. Le courant de fuite des échantillons était inférieur à 0,5 mA/ mm'- 25 REVENDICATIONS[Revendication 1] Composition, comprenant : un polymère thermoplastique ; une première charge thermiquement conductrice ; caractérisée en ce que la composition présente une conductivité thermique d'au moins 1,0 W/m.K mesurée à 20°C et un courant de fuite inférieur à 0,5 mA/mm2. [Revendication 2] Composition selon la revendication 1, caractérisée en cc que le polymère thermoplastique est présent dans une quantité d'au plus 20% en masse sur la base de la masse totale de la composition. [Revendication 3] Composition selon la revendication 1 ou 2, caractérisée en ce que le polymère thermoplastique comprend un matériau élastomère. [Revendication 4] Composition selon l'une quelconque des revendications 1 à 3, ca- ractérisée en ce que la charge thermiquement conductrice présente une conductivité thermique d'au moins 10 W/m.K mesurée à 20°C et une résistivité volumique supérieure à 10 Q.m. [Revendication 5] Composition selon l'une quelconque des revendications 1 à 4, comprenant de plus une seconde charge thermiquement conductrice, caractérisée en ce que la première charge thermiquement conductrice et la seconde charge thermiquement conductrice sont présentes dans la composition dans une quantité totale d'au moins 80% en masse sur la base de la masse totale de la composition. [Revendication 6] Composition selon l'une quelconque des revendications 1 à 5, ca- ractérisée en ce que la seconde charge thermiquement conductrice présente une conductivité thermique d'au moins 10 W/m.K mesurée à 20°C et une résistivité volumique supérieure à 10 52.m. [Revendication 7] Composition selon l'une quelconque des revendications 1 à 6, comprenant de plus au moins une charge non-thermiquement conductrice dans la composition dans une quantité d'au plus 19% en masse sur la base de la masse totale de la composition. [Revendication 8] Composition selon l'une quelconque des revendications 1 à 7, ca- ractérisée en ce que le polymère thermoplastique est. pratiquement exempt de silicone. [Revendication 9] Composition selon l'une quelconque des revendications 1 à 8, ca- ractérisée en ce que la composition présente une viscosité del Pa.s à 500 Pa.s à une vitesse de cisaillement de 10 sA comme mesurée par un rhéomètre MARS II à 80°C en utilisant une plaque à cône avec un 26 diamètre de 20 mm et un angle de 1'. [Revendication 10] Composition selon l'une quelconque des revendications 1 à 9, ca- ractérisée en cc que la composition comprend une teneur totale en solides de 81% en masse à 100% en masse sur la hase de la masse totale de la composition. [Revendication 11] Composition selon l'une quelconque des revendications 1 à 10, ca- ractérisée en cc que la composition comprend une composition de remplissage d'espace, une composition d'étanchéité, une composition 3D imprimable, ou une composition adhésive. [Revendication 12] Substrat revêtu, caractérisé en cc que le substrat revêtu est au moins par- tiellement revêtu avec la composition selon l'une quelconque des revendications 1 à 11 et présente une conductivité thermique d'au moins 0,5 W/m.K, comme mesurée en utilisant une méthode de source plane transitoire modifiée (MPTS) (conforme à ASTM D7984) avec un dispositif d'analyse de conductivité thermique TCi de C-Therm Technologies Ltd. [Revendication 13] Assemblage de batterie comprenant la composition selon l'une quelconque des revendications 1 à 11. [Revendication 14] Carte à circuits comprenant la composition selon l'une quelconque des revendications 1 à 11 positionnée dans ou sur la carte à circuits. [Revendication 15] Procédé de formation d'un revêtement sur une surface de substrat comprenant : l'application de la composition selon l'une quelconque des revendications 1 à 11 sur une surface d'un premier substrat.